(57)【要約】  処理対象の基板が装着されるアノード電極と、互いに対向する２つの主面にそれぞれ開口部が設けられて２つの主面間を貫通し、且つ、開口部の口径が中間部分での直径よりも大きいように開口部分にテーパがつけられた貫通孔を有し、２つの主面の少なくとも一方がアノード電極に装着された基板と対向するように配置されたカソード電極と、アノード電極とカソード電極間にプロセスガスを導入するガス供給装置と、アノード電極とカソード電極間に交流電力を供給して、カソード電極の２つの主面上それぞれにおいてプロセスガスを交流プラズマ状態にする交流電源とを備える。
2014188576.tif 000002
【特許請求の範囲】
【請求項１】
処理対象の基板が装着されるアノード電極と、
互いに対向する２つの主面にそれぞれ開口部が設けられて前記２つの主面間を貫通し、且つ、前記開口部の口径が中間部分での直径よりも大きいように開口部分にテーパがつけられた貫通孔を有し、前記２つの主面の少なくとも一方が前記アノード電極に装着された前記基板と対向するように配置されたカソード電極と、
前記アノード電極と前記カソード電極間にプロセスガスを導入するガス供給装置と、
前記アノード電極と前記カソード電極間に交流電力を供給して、前記カソード電極の２つの前記主面上それぞれにおいて前記プロセスガスを交流プラズマ状態にする交流電源と
を備えることを特徴とするプラズマ処理装置。
【請求項２】
前記カソード電極の前記２つの主面にそれぞれ対向して配置された２つの前記アノード電極を有することを特徴とする請求項１に記載のプラズマ処理装置。
【請求項３】
前記カソード電極を複数備えることを特徴とする請求項１に記載のプラズマ処理装置。
【請求項４】
前記アノード電極及び前記カソード電極の少なくともいずれかがカーボンからなることを特徴とする請求項１に記載のプラズマ処理装置。
【請求項５】
前記カソード電極の表面に前記開口部が最密に配置されていることを特徴とする請求項１に記載のプラズマ処理装置。
【請求項６】
前記プロセスガスとして成膜用の原料ガスを含むガスを使用して、前記アノード電極上に配置された前記基板に前記原料ガスに含まれる原料を主成分とする膜を形成することを特徴とする請求項１項に記載のプラズマ処理装置。
【請求項７】
前記アノード電極上に配置された前記基板の表面に形成された膜をエッチングするガスを前記プロセスガスとして使用することを特徴とする請求項１に記載のプラズマ処理装置。
【請求項８】
前記プロセスガスとして酸素ガス及びアルゴンガスを含むガスを使用して、前記アノード電極上に配置された前記基板の表面に形成された膜をアッシングすることを特徴とする請求項１に記載のプラズマ処理装置。
【発明の詳細な説明】
【技術分野】
【０００１】
本発明は、プラズマを発生して基板処理を行うプラズマ処理装置に関する。
【背景技術】
【０００２】
半導体デバイスの製造工程において、高精度のプロセス制御が容易であるという利点から、成膜工程、エッチング工程、アッシング工程などにおいてプラズマ処理装置が用いられている。プラズマ処理装置として、例えばプラズマ化学気相成長（ＣＶＤ）装置、プラズマエッチング装置、プラズマアッシング装置などが知られている。例えばプラズマＣＶＤ装置では、高周波電力などにより原料ガスがプラズマ化され、化学反応によって基板上に薄膜が形成される。【０００３】
また、プラズマ密度を均一にするためにカソード電極の内部からプロセスガスを供給するシャワー電極を使用したプラズマ処理装置や、高密度のプラズマを発生させるためにホローカソード放電を利用したプラズマ処理装置が提案されている（例えば、特許文献１参照）。
【先行技術文献】
【特許文献】
【０００４】
【特許文献１】特開２００４−２９６５２６号公報
【発明の概要】
【発明が解決しようとする課題】
【０００５】
ホローカソード放電を利用したプラズマ処理装置においては、カソード電極に貫通孔や溝を形成することで、カソード電極の表面に凹凸形状の構造体を配置することが一般的である。この構造体においてプラズマ中の電子の衝突が繰り返され、高密度プラズマが発生される。【０００６】
ホローカソード放電のためにカソード電極に筒状の貫通孔を形成した場合、カソード電極の表面は、貫通孔の開口部が配置されているためにプラズマ密度が高い領域と、開口部が配置されていないためにプラズマ密度が低い領域とに分かれる。つまり、カソード電極の表面内でプラズマ密度の偏りが生じ、高密度プラズマ領域と低密度プラズマ領域とが生成される。その結果、基板上に成膜された膜の膜質が面内で一様でなくなるなどの問題が生じる。【０００７】
上記問題点に鑑み、本発明は、貫通孔が形成されたカソード電極の表面におけるプラズマ密度の偏りが抑制されたプラズマ処理装置を提供することを目的とする。
【課題を解決するための手段】
【０００８】
本発明の一態様によれば、（イ）処理対象の基板が装着されるアノード電極と、（ロ）互いに対向する２つの主面にそれぞれ開口部が設けられて前記２つの主面間を貫通し、且つ、開口部の口径が中間部分での直径よりも大きいように開口部分にテーパがつけられた貫通孔を有し、２つの主面の少なくとも一方がアノード電極に装着された基板と対向するように配置されたカソード電極と、（ハ）アノード電極とカソード電極間にプロセスガスを導入するガス供給装置と、（ニ）アノード電極とカソード電極間に交流電力を供給して、カソード電極の２つの主面上それぞれにおいてプロセスガスを交流プラズマ状態にする交流電源とを備えるプラズマ処理装置が提供される。
【発明の効果】
【０００９】
本発明によれば、貫通孔が形成されたカソード電極の表面におけるプラズマ密度の偏りが抑制されたプラズマ処理装置を提供できる。
【図面の簡単な説明】
【００１０】
【図１】本発明の実施形態に係るプラズマ処理装置の構成を示す模式図である。
【図２】本発明の実施形態に係るプラズマ処理装置のカソード電極の貫通孔の形状を説明するための、貫通孔の中心軸に沿った断面図である。
【図３】本発明の実施形態に係るプラズマ処理装置のカソード電極の主面を示す模式図である。
【図４】比較例のカソード電極の貫通孔の形状を説明するための、貫通孔の中心軸に沿った断面図である。
【図５】キャリアライフタイムの測定結果を示すグラフである。
【図６】成膜レートの測定結果を示すグラフである。
【図７】本発明の実施形態の変形例に係るプラズマ処理装置の構成を示す模式図である。
【発明を実施するための形態】
【００１１】
次に、図面を参照して、本発明の実施形態を説明する。以下の図面の記載において、同一又は類似の部分には同一又は類似の符号を付している。ただし、図面は模式的なものであることに留意すべきである。又、以下に示す実施形態は、この発明の技術的思想を具体化するための装置や方法を例示するものであって、この発明の実施形態は、構成部品の構造、配置などを下記のものに特定するものでない。この発明の実施形態は、請求の範囲において、種々の変更を加えることができる。
【００１２】
本発明の実施形態に係るプラズマ処理装置１は、図１に示すように、処理対象の基板１００が装着されるアノード電極１０と、アノード電極１０に装着された基板１００と対向して配置されたカソード電極２０と、アノード電極１０とカソード電極２０間にプロセスガス３００を導入するガス供給装置３０と、アノード電極１０とカソード電極２０間に交流電力を供給する交流電源４０とを備える。交流電源４０は、供給する交流電力によって、カソード電極２０の第１の主面２１上及び第２の主面２２上それぞれにおいて、プロセスガス３００を交流プラズマ状態にする。
【００１３】
アノード電極１０とカソード電極２０は平板型であり、プラズマ処理装置１は容量結合型プラズマを利用したものである。容量結合方式の電極間の距離は概略均一であることが好ましい。図１に示した例では、２枚の基板プレートを有するボートタイプのサンプルホルダがアノード電極１０として使用され、基板１００が２つの基板プレートにそれぞれ垂直に装着されている。カソード電極２０の第１の主面２１及び第２の主面２２は、基板１００にそれぞれ対向している。
【００１４】
カソード電極２０及びアノード電極１０は、チャンバー５０内に配置される。アノード電極１０はヒータ６０上に配置されており、アノード電極１０に装着された基板１００の温度をヒータ６０によって設定可能である。
【００１５】
チャンバー５０内には、ガス供給装置３０から所定のプロセスガス３００が導入される。そして、チャンバー５０内を排気するガス排気装置７０によってチャンバー５０内の圧力が調整された後、チャンバー５０内でプロセスガス３００がプラズマ化される。
【００１６】
図２に示すように、カソード電極２０は、互いに対向する第１の主面２１と第２の主面２２にそれぞれ開口部が設けられ、第１の主面２１と第２の主面２２間を貫通する貫通孔２００を有する。貫通孔２００の開口部分には外側が広くなるようにテーパがつけられているため、貫通孔２００の開口部分は漏斗形状である。
【００１７】
表面に開口部が設けられたカソード電極２０は、ホローカソード放電を生じさせるホローカソード電極として機能する。つまり、貫通孔２００内部でのプラズマ生成がホローカソード放電であり、このホローカソード放電においては、電子が貫通孔２００内部に閉じ込められ且つ運動エネルギーを持つことで、高密度電子の空間である高密度プラズマ領域が貫通孔２００に形成される。
【００１８】
図３に示すように、ホローカソード放電が生じる多数の貫通孔２００をカソード電極２０の表面に一定の密度で形成することにより、カソード電極２０の第１の主面２１と第２の主面２２に均一の高電子密度電界を容易に形成することができる。これは、高密度プラズマが生成される空間が貫通孔２００であるため、カソード電極２０の第１の主面２１と第２の主面２２間でプラズマの連続性が確保されているためである。つまり、貫通孔２００を介するプラズマの両極性拡散の性質により、第１の主面２１と第２の主面２２間におけるプラズマ密度の濃淡の差が自動的に補正される。このため、プラズマ処理装置１では、カソード電極２０の両面で均一な高密度プラズマ領域の生成が可能である。
【００１９】
図４に示すようにテーパのない筒形状である貫通孔２００Ａが形成されたカソード電極２０Ａの場合には、図２に示したカソード電極２０と比較して表面の平面部分が多く、第１の主面２１Ａ及び第２の主面２２Ａに低密度プラズマ領域が生成される面積が広い。このため、カソード電極２０Ａの表面内でプラズマ密度の偏りが大きい。
【００２０】
これに対し、図２に示したカソード電極２０では、開口部の口径ｄ２が、貫通孔２００の中央部分、即ちカソード電極２０内部での貫通孔２００の直径ｄ１よりも大きいように、貫通孔２００の開口部分にテーパがつけられている。このため、カソード電極２０の第１の主面２１と第２の主面２２における開口部の配置されていない平坦な領域は、貫通孔２００Ａがテーパのない筒形状であるカソード電極２０Ａの場合と比較して小さい。
【００２１】
貫通孔２００のテーパを有する開口部分においても高密度プラズマが形成される。したがって、カソード電極２０によれば、低密度プラズマ領域が生成される面積を狭く、高密度プラズマ領域の面積を広くできる。
【００２２】
その結果、カソード電極２０の表面では全体的にプラズマ密度が高く、例えばカソード電極２０を有するプラズマＣＶＤ装置を用いて形成した膜の膜質が向上するなどの効果を奏する。更に、以下に述べるように、図２に示したカソード電極２０では、ホローカソード放電の効率が低下しにくいという効果を奏する。
【００２３】
一般的なプラズマ処理装置においては、処理中はカソード電極上で常時放電されており、カソード電極に薄膜が連続的に堆積される。そして、カソード電極が貫通孔を有する場合、カソード電極の表面のみならず、貫通孔内部にも膜が堆積する。通常、ホローカソード放電により貫通孔内部に堆積した膜は非常に硬度が高く、容易に剥離しない。貫通孔内部に厚く膜が堆積すると、高密度プラズマが発生する領域が減少するため、ホローカソード放電の効率が落ちる。その結果、成膜レートの低下、膜厚分布の悪化、膜質の劣化などの問題が生じる。更に、上記問題の発生頻度が高いと、カソード電極のメンテナンス周期が短くなり、装置ダウンタイムの増加、ランニングコストの上昇といった問題が生じる。
【００２４】
したがって、図４に示したカソード電極２０Ａでは、貫通孔２００内部に堆積した膜が容易に剥離せず、ホローカソード放電の効率が徐々に低下する問題が生じる。
【００２５】
しかし、図２に示したカソード電極２０では、貫通孔２００の開口部分がテーパ形状であるために、カソード電極２０の第１の主面２１、第２の主面２２及び貫通孔２００の内部に付着する膜は角度を有して形成され、これらの膜には自ら剥離する応力が働く。このため、カソード電極２０を長期間の成膜処理に使用した場合における、貫通孔２００に堆積する膜の累積膜厚が減少する。
【００２６】
したがって、プラズマ処理装置１によって連続的にプラズマ処理が行われても、カソード電極２０の表面における高密度プラズマが発生する領域の減少が抑制され、ホローカソード放電の効率は低下しない。このため、カソード電極２０のメンテナンス周期を延ばすことができる。
【００２７】
図１に示したプラズマ処理装置１は、プラズマＣＶＤ装置、プラズマエッチング装置、プラズマアッシング装置などに適用可能である。
【００２８】
プラズマ処理装置１をプラズマＣＶＤ装置として使用する場合は、プロセスガス３００として成膜用の原料ガスを含むガスが使用され、ガス供給装置３０からチャンバー５０内にプロセスガス３００が導入される。ガス排気装置７０によってチャンバー５０内のプロセスガス３００の圧力が所定のガス圧に調整された後、交流電源４０により所定の交流電力がカソード電極２０とアノード電極１０間に供給される。これにより、チャンバー５０内のプロセスガス３００がプラズマ化される。形成されたプラズマに基板１００を曝すことにより、原料ガスに含まれる原料を主成分とする所望の薄膜が基板１００の露出した表面に形成される。なお、ヒータ６０によって、成膜処理中の基板１００の温度を設定することにより、成膜レートを速めたり、膜質を向上させたりすることができる。
【００２９】
既に説明したように、カソード電極２０の第１の主面２１と第２の主面２２に均一な高密度プラズマ領域が生成される。このため、カソード電極２０を使用したプラズマＣＶＤ装置によれば、原料ガスが効率よく分解され、高速で大面積に薄膜が基板１００上に均一に形成される。したがって、形成される膜の膜厚、膜質の均一性が向上すると共に、成膜レートが向上する。
【００３０】
プラズマ処理装置１を採用したプラズマＣＶＤ装置により、原料ガスを適宜選択することによって、所望の薄膜を形成できる。例えば、シリコン半導体薄膜、シリコン窒化薄膜、シリコン酸化薄膜、シリコン酸窒化薄膜、カーボン薄膜などを基板１００上に形成することができる。具体的には、アンモニア（ＮＨ3）ガスとモノシラン（ＳｉＨ4）ガスの混合ガスを用いて、基板１００上に窒化シリコン（ＳｉＮ）膜が形成される。或いは、モノシラン（ＳｉＨ4）ガスとＮ2Ｏガスの混合ガスを、又はＴＥＯＳガスと酸素ガスを用いて、基板１００上に酸化シリコン（ＳｉＯx）膜が形成される。
【００３１】
図５に、図２に示したカソード電極２０を使用したプラズマＣＶＤ装置と図４に示した比較例のカソード電極２０Ａを使用したプラズマＣＶＤ装置とをそれぞれ用いて形成した窒化シリコン膜の、少数キャリアのキャリアライフタイムを測定した結果を示す。
【００３２】
このとき、カソード電極２０として、主面の面積が２００ｍｍ×２００ｍｍ、厚さｔが５ｍｍの炭素材を用いた。そして、カソード電極２０に、直径ｄ１が５ｍｍ、口径ｄ２が７ｍｍの貫通孔２００を形成した。貫通孔２００は、最近接の貫通孔２００同士の中心間距離（ピッチ）が７．５ｍｍであるように配置した。
【００３３】
一方、比較例のカソード電極２０Ａとして、直径ｄ１が５ｍｍの筒形状の貫通孔２００Ａが６．５ｍｍピッチで配置された炭素材を用いた。カソード電極２０Ａの主面の面積は２００ｍｍ×２００ｍｍ、厚さｔは５ｍｍである。
【００３４】
アノード電極１０には２００ｍｍ×２００ｍｍのカーボン板を使用し、基板１００にはＣＺ−Ｎ型シリコン基板を使用した。そして、ＳｉＨ4ガスの流量が２１５ｓｃｃｍ、ＮＨ3ガスの流量が９５０ｓｃｃｍ、チャンバー５０内の圧力が６７Ｐａのプロセス条件で、カソード電極２０とアノード電極１０間、及びカソード電極２０Ａとアノード電極１０間に周波数２５０ｋＨｚ、７００Ｗの高周波電力を印加してプラズマ放電を行い、基板１００上に窒化シリコン膜を成膜した。また、成膜時にはヒータ６０によってアノード電極１０を４５０℃に加熱した。
【００３５】
図５において、特性Ｃ１〜Ｃ３がカソード電極２０を使用した場合における測定結果であり、特性Ｃ１が成膜直後のキャリアライフタイム、特性Ｃ２が成膜後に基板１００を７００℃に加熱した場合のキャリアライフタイム、特性Ｃ３が成膜後に基板１００を８００℃に加熱した場合のキャリアライフタイムである。また、特性Ａ１〜Ａ３がカソード電極２０Ａを使用した場合における測定結果であり、特性Ａ１が成膜直後のキャリアライフタイム、特性Ａ２が成膜後に基板１００を７００℃に加熱した場合のキャリアライフタイム、特性Ａ３が成膜後に基板１００を８００℃に加熱した場合のキャリアライフタイムである。キャリアライフタイムは、レーザが照射されたサンプルに発生するキャリアの量を測定するμ−ＰＣＤ法により測定した。
【００３６】
図５に示すように、成膜直後のキャリアライフタイムは、カソード電極２０Ａを使用した場合に１８３５μ秒であるのに対し、カソード電極２０を使用した場合には２５８５μ秒である。つまり、カソード電極２０を使用して形成した窒化シリコン膜のキャリアライフタイムの方が、カソード電極２０Ａを使用した場合よりも長い。カソード電極２０Ａとカソード電極２０を使用したいずれの場合も、基板１００を７００℃又は８００℃に加熱した場合のキャリアライフタイムは、成膜直後に比べて長い。しかし、基板１００を７００℃又は８００℃に加熱した温度のいずれにおいても、カソード電極２０を使用した場合の方がカソード電極２０Ａを使用した場合に比べてキャリアライフタイムが長い。即ち、開口部分がテーパ形状である貫通孔２００を形成したカソード電極２０を使用した場合の方が、テーパのない筒形状である貫通孔２００Ａを形成したカソード電極２０Ａを使用した場合よりも、形成された膜の膜質がよいことが確認された。
【００３７】
図５に示したキャリアライフタイムを測定した窒化シリコン膜の形成に使用したプラズマＣＶＤ装置を用いて、連続使用における成膜レートを測定した結果を、図６に示す。この測定では、１日あたり累計１０．８時間の放電により行う７０μｍの厚さの成膜処理を、１０日間実施した。図６において、特性Ｃ４がカソード電極２０を使用した場合における成膜レート、特性Ａ４がカソード電極２０Ａを使用した場合における成膜レートである。
【００３８】
図６に示すように、カソード電極２０Ａとカソード電極２０を使用したいずれの場合も、使用開始から５日後までは１００ｎｍ／ｍｉｎ以上の成膜レートである。しかし、カソード電極２０Ａを使用した場合には、５．２日目以降から成膜レートが低下し始め、１０日後では７４．３ｎｍ／ｍｉｎに低下した。一方、カソード電極２０を使用した場合には、７．６日までは成膜レートが１００ｎｍ／ｍｉｎ以上であり、その後に成膜レートが低下し始めた。１０日後の成膜レートは８９．５ｎｍ／ｍｉｎである。即ち、カソード電極２０を使用した場合の方がカソード電極２０Ａを使用した場合よりも、成膜レートの安定期間が長いことが確認された。
【００３９】
上記の測定において、厚みｔが５ｍｍのカソード電極２０について、貫通孔２００の中央部分の直径ｄ１を５ｍｍ、開口部の口径ｄ２を７ｍｍとした。そして、貫通孔２００の筒状の中央部分の長さｔ１を１．８ｍｍ、テーパが形成される開口部分の長さｔ２を１．６ｍｍとしたために、テーパ角は約３２度である。ここでテーパ角は、貫通孔２００の中央部分の内壁が延伸する方向と開口部分が延伸する方向とのなす鋭角である。プラズマが安定して形成されるためには、テーパ角は３０度〜６０度程度が好ましく、貫通孔２００の中心部分の直径ｄ１は３ｍｍ〜６ｍｍ程度が好ましい。
【００４０】
また、貫通孔２００は、カソード電極２０の表面にできるだけ数多く形成することが好ましい。つまり、開口部が配置されていない領域をできるだけ小さくするように、カソード電極２０に貫通孔２００を形成する。例えば六方最密配置などのように、カソード電極２０の表面に開口部が最密に配置されるように、貫通孔２００を形成する。これにより、カソード電極２０の表面で均一に高密度のプラズマが形成される。上記では貫通孔２００の開口部が円形である例を示したが、開口部が多角形であってもよい。
【００４１】
カソード電極２０には安価且つ加工が容易で、洗浄などのメンテナンスが容易なカーボン材などが好適である。例えばフッ酸処理によって、カーボン材からなるカソード電極２０を洗浄できる。また、カーボン材を使用することにより、プラズマ処理工程における高温によるカソード電極２０の変形が生じない。他に、カーボン繊維入りカーボン、アルミニウム合金、ステンレス合金、銅、銅合金、ガラス、セラミックスなどをカソード電極２０に使用できる。または、上記の材料にアルマイト処理、めっき、溶射でコーティングを施してもよい。
【００４２】
アノード電極１０についても、カソード電極２０と同様の材料を使用可能である、例えば、アノード電極１０にカーボン材が好適に用いられる。
【００４３】
なお、プラズマ処理装置１では、アノード電極１０とカソード電極２０間に、下方から上方に向かってプロセスガス３００を導入することが好ましい。下方からプロセスガス３００を導入することにより、比重の軽いプラズマ化したガス分子、ラジカル粒子は上方流としてカソード電極２０の表面を自然に流れ上がる。したがって、シャワー電極のような複雑な構造を用いなくても、カソード電極２０の表面にプロセスガス３００が均一に供給される。
【００４４】
以上に説明したように、本発明の実施形態に係るプラズマ処理装置１によれば、カソード電極２０の貫通孔２００の開口部分をテーパ形状にすることによって、カソード電極２０の表面において均一な高密度プラズマ領域を広範囲に形成することができる。このため、カソード電極２０の第１の主面２１及び第２の主面２２におけるプラズマ密度の偏りが抑制される。更に、貫通孔２００の内部における膜の堆積を抑制できるため、カソード電極２０のメンテナンス周期が長く、装置ダウンタイムの減少、ランニングコストの低下を実現できる。
【００４５】
＜変形例＞
プラズマ処理装置１が、複数のカソード電極２０を有する例を図７に示す。図７に示したプラズマ処理装置１では、アノード電極１０として使用されるサンプルホルダの基板プレートとカソード電極２０とが交互に配置され、且つ、最も外側には基板プレートが配置されている。図７ではカソード電極２０が３枚である例を示したが、カソード電極２０の枚数が３枚に限られないことはもちろんである。
【００４６】
図７に示した構成を採用することにより、アノード電極１０に搭載される基板１００の枚数を増やすことができる。これにより、プラズマ処理装置１の処理能力が向上する。
【００４７】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００４８】
既に述べた実施形態においては、プラズマ処理装置１をプラズマＣＶＤ装置に適用した例を説明した。プロセスガス３００のガス種を替えることによって、プラズマ処理装置１をプラズマエッチング装置やプラズマアッシング装置などに適用可能である。
【００４９】
例えば、プラズマエッチング用ガスをプロセスガス３００としてチャンバー５０内に導入することによって、基板１００上に形成された膜をエッチング除去するプラズマエッチング装置を実現できる。プラズマエッチング用ガスはエッチング対象の材料によって適宜選択されるが、例えば、三フッ化窒素（ＮＦ3）ガスや四フッ化炭素（ＣＦ4）ガスなどのフッ素系ガスを採用可能である。
【００５０】
また、プラズマアッシング用ガスをプロセスガス３００としてチャンバー５０内に導入することによって、カソード電極２０を用いたプラズマアッシング装置を実現できる。例えば、プロセスガス３００として酸素及びアルゴンガスを使用することにより、エッチング用マスクとして基板１００に形成されたカーボン膜やフォトレジスト膜などをアッシングできる。
【００５１】
上記のように、カソード電極２０の第１の主面２１及び第２の主面２２において均一の高密度プラズマ領域を安定して生成することができるプラズマ処理装置１を使用することにより、プラズマエッチング装置、プラズマアッシング装置などの処理速度や精度を向上できる。
【００５２】
このように、本発明はここでは記載していない様々な実施形態等を含むことは勿論である。したがって、本発明の技術的範囲は上記の説明から妥当な請求の範囲に係る発明特定事項によってのみ定められるものである。
【産業上の利用可能性】
【００５３】
本発明のプラズマ処理装置は、貫通孔を有するカソード電極の両面に高密度のプラズマを生成する用途に利用可能である。
【図１】
2014188576.tif 000003
【図２】
2014188576.tif 000004
【図３】
2014188576.tif 000005
【図４】
2014188576.tif 000006
【図５】
2014188576.tif 000007
【図６】
2014188576.tif 000008
【図７】
2014188576.tif 000009
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
処理対象の基板が装着される２つ以上のアノード電極と、
前記アノード電極のいずれかとそれぞれ対向して配置された互いに対向する２つの主面にそれぞれ開口部が設けられて前記２つの主面間を貫通し、且つ、前記開口部の口径が中間部分での直径よりも大きいように開口部分にテーパがつけられた貫通孔を有し、前記２つの主面がそれぞれ前記アノード電極に装着された前記基板と対向するように配置されたカソード電極と、
前記アノード電極と前記カソード電極間にプロセスガスを導入するガス供給装置と、
前記アノード電極と前記カソード電極間に交流電力を供給して、前記カソード電極の２つの前記主面上それぞれにおいて前記プロセスガスを交流プラズマ状態にする交流電源と
を備え、
前記カソード電極の前記２つの主面における前記開口部に前記テーパをつけることにより、前記テーパが無い場合と比較して、前記カソード電極の前記２つの主面において、低密度プラズマ領域が生成される面積を狭く、高密度プラズマ領域が生成される面積を広くし、かつ、前記貫通孔を介するプラズマの両極性拡散の性質により前記２つの主面間のプラズマ濃度差を補正して前記２つの主面において均一な高密度プラズマ領域を生成することを特徴とするプラズマ処理装置。
【請求項２】
前記カソード電極を複数備えることを特徴とする請求項１に記載のプラズマ処理装置。
【請求項３】
前記カソード電極の表面に前記開口部が最密に配置されていることを特徴とする請求項１又は２に記載のプラズマ処理装置。
【請求項４】
前記テーパのテーパ角は３０度〜６０度であり、前記貫通孔の前記中間部分での直径は３ｍｍ〜６ｍｍであることを特徴とする請求項１乃至３のいずれか１項に記載のプラズマ処理装置。
【請求項５】
前記プロセスガスとして成膜用の原料ガスを含むガスを使用して、前記アノード電極上に配置された前記基板に前記原料ガスに含まれる原料を主成分とする膜を形成する、又は、前記アノード電極上に配置された前記基板の表面に形成された膜をエッチングするガスを前記プロセスガスとして使用する、又は、前記プロセスガスとして酸素ガス及びアルゴンガスを含むガスを使用して、前記アノード電極上に配置された前記基板の表面に形成された膜をアッシングすることを特徴とする請求項１乃至４のいずれか１項に記載のプラズマ処理装置。
【手続補正２】
【補正対象書類名】明細書
【補正対象項目名】０００８
【補正方法】変更
【補正の内容】
【０００８】
本発明の一態様によれば、（イ）処理対象の基板が装着される２つ以上のアノード電極と、（ロ）アノード電極のいずれかとそれぞれ対向して配置された互いに対向する２つの主面にそれぞれ開口部が設けられて前記２つの主面間を貫通し、且つ、開口部の口径が中間部分での直径よりも大きいように開口部分にテーパがつけられた貫通孔を有し、２つの主面がそれぞれアノード電極に装着された基板と対向するように配置されたカソード電極と、（ハ）アノード電極とカソード電極間にプロセスガスを導入するガス供給装置と、（ニ）アノード電極とカソード電極間に交流電力を供給して、カソード電極の２つの主面上それぞれにおいてプロセスガスを交流プラズマ状態にする交流電源とを備え、テーパが無い場合と比較して、カソード電極の２つの主面において、低密度プラズマ領域が生成される面積を狭く、高密度プラズマ領域が生成される面積を広くし、かつ、貫通孔を介するプラズマの両極性拡散の性質により２つの主面間のプラズマ濃度差を補正して２つの主面において均一な高密度プラズマ領域を生成するプラズマ処理装置が提供される。
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
処理対象の基板が装着される２つ以上のアノード電極と、
前記アノード電極のいずれかとそれぞれ対向して配置された互いに対向する２つの主面にそれぞれ開口部が設けられて前記２つの主面間を貫通し、且つ、前記開口部の口径が中間部分での直径よりも大きいように前記２つの主面に隣接する開口部分にテーパがつけられた貫通孔を有し、前記２つの主面がそれぞれ前記アノード電極に装着された前記基板と対向するように配置されたカソード電極と、
前記アノード電極と前記カソード電極間にプロセスガスを導入するガス供給装置と、
前記アノード電極と前記カソード電極間に交流電力を供給して、前記カソード電極の２つの前記主面上それぞれにおいて前記プロセスガスを交流プラズマ状態にする交流電源と
を備え、
前記カソード電極の前記２つの主面における前記開口部に前記テーパをつけることにより、前記テーパが無い場合と比較して、前記カソード電極の前記２つの主面において、低密度プラズマ領域が生成される前記開口部の配置されていない面積を狭く、高密度プラズマ領域が生成される前記開口部の配置された面積を広くし、かつ、前記貫通孔を介するプラズマの両極性拡散の性質により前記２つの主面間のプラズマ濃度差を補正して前記２つの主面において均一な高密度プラズマ領域を生成することを特徴とするプラズマ処理装置。
【請求項２】
前記カソード電極を複数備えることを特徴とする請求項１に記載のプラズマ処理装置。
【請求項３】
前記カソード電極の表面に前記開口部が最密に配置されていることを特徴とする請求項１又は２に記載のプラズマ処理装置。
【請求項４】
前記テーパのテーパ角は３０度〜６０度であり、前記貫通孔の前記中間部分での直径は３ｍｍ〜６ｍｍであることを特徴とする請求項１乃至３のいずれか１項に記載のプラズマ処理装置。
【請求項５】
前記プロセスガスとして成膜用の原料ガスを含むガスを使用して、前記アノード電極上に配置された前記基板に前記原料ガスに含まれる原料を主成分とする膜を形成する、又は、前記アノード電極上に配置された前記基板の表面に形成された膜をエッチングするガスを前記プロセスガスとして使用する、又は、前記プロセスガスとして酸素ガス及びアルゴンガスを含むガスを使用して、前記アノード電極上に配置された前記基板の表面に形成された膜をアッシングすることを特徴とする請求項１乃至４のいずれか１項に記載のプラズマ処理装置。
【手続補正２】
【補正対象書類名】明細書
【補正対象項目名】０００８
【補正方法】変更
【補正の内容】
【０００８】
本発明の一態様によれば、（イ）処理対象の基板が装着される２つ以上のアノード電極と、（ロ）アノード電極のいずれかとそれぞれ対向して配置された互いに対向する２つの主面にそれぞれ開口部が設けられて前記２つの主面間を貫通し、且つ、開口部の口径が中間部分での直径よりも大きいように主面に隣接する開口部分にテーパがつけられた貫通孔を有し、２つの主面がそれぞれアノード電極に装着された基板と対向するように配置されたカソード電極と、（ハ）アノード電極とカソード電極間にプロセスガスを導入するガス供給装置と、（ニ）アノード電極とカソード電極間に交流電力を供給して、カソード電極の２つの主面上それぞれにおいてプロセスガスを交流プラズマ状態にする交流電源とを備え、テーパが無い場合と比較して、カソード電極の２つの主面において、低密度プラズマ領域が生成される開口部の配置されていない面積を狭く、高密度プラズマ領域が生成される開口部の配置された面積を広くし、かつ、貫通孔を介するプラズマの両極性拡散の性質により２つの主面間のプラズマ濃度差を補正して２つの主面において均一な高密度プラズマ領域を生成するプラズマ処理装置が提供される。
【国際調査報告】
2014188576.tif 000010
2014188576.tif 000011